(57)【要約】【課題】寿命が長い有機ＥＬパネルを提供する。【解決手段】寿命が長い有機ＥＬパネルを提供するため、有機ＥＬパネルは、基板に、少なくとも第一電極と、発光層１６ｃ、第二電極と、を有する有機ＥＬ素子を形成したものである。発光層１６ｃは、ホスト材料及び第一のドーパントを有する。寿命改善層１６ｅは、第一電極と発光層１６ｃの間に、前記ホスト材料及び第二のドーパントを有する。基板１２の前面に、所定値よりも長い波長の光を吸収する光学フィルタを設ける。第二のドーパントの蛍光ピーク波長は、第１のドーパントの蛍光ピーク波長よりも長い。【選択図】　図４
2004146194.tif 000002
【特許請求の範囲】
【請求項１】
少なくとも第一電極と発光層と第二電極とを有する有機ＥＬ素子を基板に形成した有機ＥＬパネルであって、
前記発光層は少なくともホスト材料及び第一のドーパントを有し、
前記発光層の前側または後側に少なくとも前記ホスト材料及び第二のドーパントを有する寿命改善層を設けたことを特徴とする有機ＥＬパネル。
【請求項２】
所定波長域の光を吸収する光学フィルタを前記基板の前面に設けたことを特徴とする請求項１に記載の有機ＥＬパネル。
【請求項３】
前記第二のドーパントの蛍光ピーク波長は、前記第一のドーパントの蛍光ピーク波長よりも長いことを特徴とする請求項１に記載の有機ＥＬパネル。
【発明の詳細な説明】
【０００１】
【発明の属する技術分野】
本発明は、第一電極と第二電極の間に発光層を挟んだ有機ＥＬ素子を基板に形成した有機ＥＬパネルに関するものである。
【０００２】
【従来の技術】
従来より、有機ＥＬパネルが種々提案されており、例えば特許文献１に開示されている。有機ＥＬパネル１は、ガラス基板２に有機ＥＬ素子３及び絶縁膜４を形成したものである（図５参照）。有機ＥＬ素子３は、インジウムスズ酸化物（ＩＴＯ；Ｉｎｄｉｕｍ　Ｔｉｎ　Ｏｘｉｄｅ）からなる第一電極５，有機層６，アルミニウム（Ａｌ）等の金属層からなる第二電極７を有する。絶縁膜４は、ポリイミド等のレジスト材料からなるものであり、第二電極７が第一電極５と短絡することを防止している。
【０００３】
【特許文献１】
特開２００１−２６７０６６号公報
【０００４】
有機層６は正孔注入層６ａ，正孔輸送層６ｂ，発光層６ｃ及び電子輸送層６ｄからなるものであり、第一電極５と第二電極７に挟まれている。発光層６ｃは、例えば、ティーディーケー（株）製のジフェルニルアントラセン誘導体（ＤＰＡ）等のホスト材料に、青色ドーパントである出光興産（株）製「ＩＤＥ１０２（商品名）」をドープさせたものである。有機ＥＬ素子３は封止部材８に覆われており、この封止部材８はガラス基板２に接着剤９により接着されている。
【０００５】
第一電極５は、図示しない陽極端子部及び陰極端子部を有しており、陰極端子部の一端が第二電極７に導通されるように形成されている。そして、電源を陽極端子部と陰極端子部に接続すれば発光層６ｃが発光し、発光セグメントＳが青色で光輝する。有機ＥＬパネル１は、視野角が広い等の利点を有する自発光型の平面表示素子（ＦＰＤ：Ｆｌａｔ　Ｐａｎｅｌ　Ｄｉｓｐｌａｙ）として注目されている。
【０００６】
【発明が解決しようとする課題】
しかしながら、有機ＥＬパネル１は、発光時間に応じて発光輝度が徐々に低下してしまうため、寿命が短いという問題を有していた。一般に発光輝度が当初の１／２まで低下した時をその有機ＥＬパネル１の寿命と判断し、当初の１／２まで発光輝度が低下するまでの時間を半減寿命と称している。
本発明は、この問題に鑑みなされたものであり、寿命が長い有機ＥＬパネルを提供するものである。
【０００７】
【課題を解決するための手段】
本発明は、前記課題を解決するため、請求項１に記載したように、少なくとも第一電極１５と発光層１６ｃと第二電極１７とを有する有機ＥＬ素子１３を基板１２に形成した有機ＥＬパネル１１であって、前記発光層１６ｃは少なくともホスト材料及び第一のドーパントを有し、前記発光層１６ｃの前側または後ろ側に少なくとも前記ホスト材料及び第二のドーパントを有する寿命改善層１６ｅを設けたものである。
【０００８】
また、本発明は、請求項２に記載したように、所定波長域の光を吸収する光学フィルタ２０を前記基板１２の前面に設けたものである。
【０００９】
また、本発明は、請求項３に記載したように、前記第二のドーパントの蛍光ピーク波長は、前記第一のドーパントの蛍光ピーク波長よりも長いものである。
【００１０】
【発明の実施の形態】
以下、添付の図面に基いて、本発明の一実施形態を説明する。
【００１１】
有機ＥＬパネル１１は、ガラス基板１２（基板），有機ＥＬ素子１３及び絶縁膜１４を有している。有機ＥＬ素子１３は、ＩＴＯからなる第一電極１５，有機層１６，アルミニウムからなる第二電極１７を有しており、ガラス基板１２の後面に形成されている。絶縁膜１４は、ポリイミド系のレジスト材料からなるフォトレジスト膜をベークすることによって形成されたものであり、第一電極１５と第二電極１７が短絡することを防止している。絶縁膜１４には、発光セグメントＳに対応する開口部１４ａが形成されている。１８は封止部材であり、紫外線硬化型の接着剤１９でガラス基板１２に接着されている。２０は光学フィルタであり、ガラス基板１２の前面に貼着されている。光学フィルタ２０は、波長が５２０ｎｍ以上６３０ｎｍ以下の光を吸収する。
【００１２】
有機層１６は、正孔注入層１６ａ，正孔輸送層１６ｂ，寿命改善層１６ｅ，発光層１６ｃ及び電子輸送層１６ｄからなるものである（図４参照）。
正孔注入層１６ａは、第一電極１５から正孔を取り込む働きを有するフェノール系有機物である銅フタロシアニン（ＣｕＰｃ）からなるものである。正孔輸送層１６ｂは、前記正孔を寿命改善層１６ｅ及び発光層１６ｃへ送る働きを有するアミン系有機物である４，４’−ビス［Ｎ−（１−ナフチル）−Ｎ−フェニル−アミノ］ビフェニル（ＮＰＤ）からなるものである。寿命改善層１６ｅは、ホスト材料であるジフェルニルアントラセン誘導体（ＤＰＡ）に、黄色ドーパント（第二のドーパント）である下記の化１に示すルブレンを３ｗｔ％でドープしたものである。
【００１３】
【化１】
2004146194.tif 000003
【００１４】
発光層１６ｃは、ホスト材料である下記の化２に示すジフェルニルアントラセン誘導体（ＤＰＡ）に青色ドーパント（第一のドーパント）である出光興産（株）製「ＩＤＥ１０２（商品名）」を３ｗｔ％でドープしたものである。電子輸送層１６ｄは、第二電極１７からの電子を発光層１６ｃ及び寿命改善層１６ｅへ送る働きを有するアルキレート有機物であるトリキノリノレートアルミニウム（Ａｌｑ３）からなるものである。
【００１５】
【化２】
2004146194.tif 000004
【００１６】
第一電極１５は、リード部２８と、リード部２８の一端と連なる表示セグメント部２９と、リード部２８の他端と連なる陽極端子部３０及び陰極端子部３１と、を有している。表示セグメント部２９は日字形に配設されており、この表示セグメント部２９に各々リード部２８が連設されている。陽極端子部３０及び陰極端子部３１はガラス基板１５の一辺に列状に配置されている。陰極端子部３１は第二電極２１と導通されており、陽極端子部３０と陰極端子部３１とを電源に接続すると、発光セグメントＳが発光する。
【００１７】
青色ドーパントの蛍光ピーク波長は４７０ｎｍ、黄色ドーパントの蛍光ピーク波長は５５０ｎｍであり、夫々青色，黄色の光を発する。寿命改善層１６ｅが発する光は、発光層１６ｃが発する光より長波長でかつ発光強度は弱い。黄色ドーパントが発する光、即ち、寿命改善層１６ｅが発する光は、光学フィルタ２０で吸収されるため、発光セグメントＳの発光色は青色となる。
【００１８】
本発明は、発明者が種々の有機層１６を試作した結果、発光層１６ｃと同一のホスト材料と、発光層１６の第一のドーパントとは異なる第二のドーパントと、を含む寿命改善層１６ｅを設けることにより、寿命が格段に長くなることを見出してなされたものであり、本実施形態によれば、半減寿命が従来の約５倍になった。
【００１９】
なお、本実施形態は、寿命改善層１６ｅを正孔輸送層１６ｂと発光層１６ｃの間に設けたものであったが、例えば、寿命改善層１６ｅを発光層１６ｃと電子輸送層１６ｄの間に設けても良い。
【００２０】
また、光学フィルタ２０は無くても良いが、本実施形態のように、ガラス基板１２の前面に光学フィルタ２０を貼着することにより、有機ＥＬパネル１１の所望の発光色を得ることができる。また、寿命改善層１６ｅが発する光を吸収する材料（例えばナイルレッド）を正孔注入層１６ａ及び正孔輸送層１６ｂの少なくとも一方に混合させても良く、青色の発光色を得ることができる。また、濃度消失によって寿命改善層１６ｅが発光しなくなる程度に第二のドーパントの濃度を１０ｗｔ％程度に高くしても良く、青色の発光色を得ることができる。
【００２１】
また、本実施形態は、セグメント表示型の有機ＥＬパネルであったが、多数の画素を行列状に配設したマトリクス型の有機ＥＬパネルにも本発明を適用できる。また、液晶表示素子等の透過型表示素子のバックライトとして用いられるような略全面が発光する有機ＥＬパネルにも適用できることは言うまでもない。
【００２２】
【発明の効果】
本発明は、少なくとも第一電極と発光層と第二電極とを有する有機ＥＬ素子を基板に形成した有機ＥＬパネルであって、前記発光層はホスト材料及び第一のドーパントを有し、前記第一電極と前記発光層の間に前記ホスト材料及び第二のドーパントを有する寿命改善層を設けたものであり、寿命が長い有機ＥＬパネルとなる。
【図面の簡単な説明】
【図１】本発明の実施形態を示す分解斜視図。
【図２】同上実施形態を示す正面図。
【図３】同上実施形態を示す断面図。
【図４】同上実施形態を示す有機層の断面図。
【図５】従来例を示す断面図。
【図６】同上従来例を示す有機層の断面図。
【符号の説明】
１１　　有機ＥＬパネル
１２　　ガラス基板（基板）
１３　　有機ＥＬ素子
１５　　第一電極
１６　　有機層
１６ｃ　発光層
１６ｅ　寿命改善層
１７　　第二電極
【図１】
2004146194.tif 000005
【図２】
2004146194.tif 000006
【図３】
2004146194.tif 000007
【図４】
2004146194.tif 000008
【図５】
2004146194.tif 000009
【図６】
2004146194.tif 000010